(57)【要約】【課題】実質的にフッ素を含まない脱燐剤を使用して溶銑を脱燐処理する場合であっても、効率的に脱燐を進行させ、安定した操業を可能とする溶銑の脱燐処理を行う。【解決手段】転炉形式の炉を用いて、実質的にフッ素を含まない脱燐剤を使用して溶銑を脱燐処理する際に、脱燐処理後のＣａＯとＳｉＯ2の質量濃度比で定義されるスラグ塩基度を２．５以上、３．５以下に、脱燐処理後のスラグ中のＴ．Ｆｅ濃度を３質量％以上、１５質量％以下にし、かつ脱燐処理後の溶銑鍋中の溶銑温度を１３２０℃以上、１３８０℃以下にするとともに、下記の（１）式で定義されるＴ．Ｍｎ原単位を溶銑１ｔあたり４ｋｇ以上とすることにより脱燐処理後のスラグの排滓性を向上させる。（１）Ｔ．Ｍｎ原単位（ｋｇ／ｔ）＝溶銑中のＭｎ濃度（質量％）×１０＋脱燐炉内へのＭｎ純分の投入量（ｋｇ／ｔ）【選択図】図３
2008095139.tif 000002
【特許請求の範囲】
【請求項１】
転炉形式の炉を用いて、実質的にフッ素を含まない脱燐剤を使用して溶銑を脱燐処理するに際し、
脱燐処理後のＣａＯとＳｉＯ2の質量濃度比で定義されるスラグ塩基度を２．５以上、３．５以下に、脱燐処理後のスラグ中のＴ．Ｆｅ濃度を３質量％以上、１５質量％以下にし、かつ脱燐処理後の鍋中の溶銑温度を１３２０℃以上、１３８０℃以下にするとともに、下記の（１）式で定義されるＴ．Ｍｎ原単位を溶銑１ｔあたり４ｋｇ以上とすることを特徴とする脱燐処理後のスラグの排滓性向上方法。
Ｔ．Ｍｎ原単位（ｋｇ／ｔ）＝溶銑中のＭｎ濃度（質量％）×１０
＋脱燐炉内へのＭｎ純分の投入量（ｋｇ／ｔ）・・・（１）
【請求項２】
請求項１に記載の脱燐処理後のスラグの排滓性向上方法を用いることを特徴とする溶銑の脱燐処理方法。
【請求項３】
前記脱燐剤として使用するＣａＯ源のうち、ＣａＯの５０質量％以上を気体酸素源とともに、上吹きランスを介して溶銑の浴面に吹き付けることを特徴とする請求項１に記載の脱燐処理後のスラグの排滓性向上方法。
【請求項４】
前記脱燐剤として使用するＣａＯ源のうち、ＣａＯの５０質量％以上を気体酸素源とともに、上吹きランスを介して溶銑の浴面に吹き付けることを特徴とする請求項２に記載の溶銑の脱燐処理方法。
【発明の詳細な説明】
【技術分野】
【０００１】
本発明は、転炉形式の炉を用いて、実質的にフッ素を含まない脱燐剤を使用して溶銑を脱燐処理する際に、脱燐処理後のスラグの排滓性を向上させる方法、およびその排滓性向上方法を用いることにより、炉内付着地金の成長を抑制し、安定した操業を可能とする溶銑の脱燐処理方法に関する。
【背景技術】
【０００２】
転炉を用いて、溶銑中の炭素と燐を同時に精錬していた従来の製鋼精錬方法に対し、最近では、溶銑鍋、トーピード等を用いて、溶銑段階で燐を事前に除去する溶銑の予備脱燐処理が行なわれており、その中でも、転炉を用いた溶銑予備脱燐が盛んに行われている。
【０００３】
一般に、転炉精錬においては、溶鋼中の燐濃度を適正に制御するために、石灰を投入する方法が行われており、石灰の媒溶剤としては、蛍石（ＣａＦ2）を添加する方法が知られている。しかし、フッ素が環境に及ぼす影響を考慮して、溶銑の予備脱燐処理においても、蛍石に代表されるフッ素含有物の使用量を極力削減することが求められている。このため、フッ素含有物を極力削減した溶銑の予備脱燐処理において、脱燐処理後の燐濃度を低下させる技術が種々提案されている。
【０００４】
例えば、特許文献１では、フッ素含有物の減少に伴うスラグの滓化性の低下を補うために、酸素をキャリアーガスとして、ＣａＯおよびマンガン酸化物を含有する脱燐剤を溶銑に吹き付ける方法が開示されている。この方法によれば、マンガン酸化物を火点に供給することにより、滓化性が向上することから、フッ素含有物を使用しなくても、脱燐効率の上昇およびＭｎ歩留まりの向上を図ることができる。
【０００５】
しかし、特許文献１で開示される方法では、酸素ガスをキャリアーガスとして、マンガン酸化物を浴面に吹き付ける際に、硬度の高いマンガン酸化物による粉体供給ラインの配管またはフレキシブルホースの摩耗により、配管またはホースに孔が開き、酸素および粉体が外部へ噴出する事態が発生するおそれがある。また、このような酸素ガスの漏洩は防災上も好ましくないことから、特別な防止策が必要になる。
【０００６】
また、特許文献２では、上吹きランスを通じてＣａＯ源を溶銑浴面に吹き付けるとともに、脱燐処理後のスラグ塩基度を２．５超とすることにより、またはそれに加えて、脱燐処理前の溶銑の温度を１２８０℃以上とすること等により、ＣａＦ2添加量を削減しても、低燐溶銑を安定して製造する方法が開示されている。
【０００７】
このように、スラグ塩基度を高め、さらに溶銑温度を高めた場合には、ＣａＦ2添加量を削減しても、低燐溶銑を得ることは可能である。しかしながら、特許文献２で開示される方法では、スラグの融点が高くなることから、脱燐後の溶銑を出湯してから残スラグを排出する工程までの間の温度降下によって、スラグの流動性が低下するので、残スラグを全て排出することが困難となる。
【０００８】
このため、特許文献２で開示される方法には、残スラグの影響によって次の吹錬時の脱燐能力が低下するという問題や、転炉の耐火物面にスラグが付着することから、付着スラグを除去するために稼働率が低下するという問題がある。さらに、耐火物面へのスラグの付着が進行すると、転炉内へスクラップを装入できなくなるおそれもある。
【０００９】
【特許文献１】特開２００１−１９２７２４号公報
【特許文献２】特開２００３−３２８０２５号公報
【発明の開示】
【発明が解決しようとする課題】
【００１０】
前述の通り、溶銑の予備脱燐処理においては、地球環境に対する負荷の低減を目的としてフッ素含有物の使用量の削減が求められると同時に、製品の燐濃度の低減も要求されている。また、安定した脱燐炉の操業を可能とするには、脱燐精錬後の残スラグの排出性を向上させるとともに、転炉内のスラグ付着量を減少させる必要がある。
【００１１】
本発明は、上記の問題に鑑みてなされたものであり、実質的にフッ素を含まない脱燐剤を使用して溶銑を脱燐処理する場合であっても、効率的な脱燐処理を維持しつつ、安定した操業を可能とする脱燐処理後のスラグの排滓性向上方法、およびそれを用いた溶銑の脱燐処理方法を提供することを目的としている。
【課題を解決するための手段】
【００１２】
本発明者らは、前述した従来技術の課題を解決するために、最適な操業条件について検討を行った。その結果、脱燐精錬後の残スラグの排出性を向上させるとともに、転炉内の耐火物面へのスラグの付着を抑制するには、残スラグ中に未反応のＣａＯ分を残留させないことが最も重要であることを知得した。
【００１３】
さらに、残スラグの化学組成を制御することにより、残スラグの融点を低下させることが、脱燐精錬後の残スラグの排出性を向上させ、転炉内の耐火物面へのスラグの付着を抑制するには必要であることを見出した。
【００１４】
一方、フッ素含有物を使用しない脱燐精錬において、低燐鋼を安定して製造するには、スラグ塩基度は２．５以上にする必要があることは周知であり、塩基度の高いスラグの融点を低下させるためには、スラグ中の酸化鉄濃度を高めることが有効であることも、周知である。
【００１５】
しかしながら、本発明者らは、スラグ中の酸化鉄濃度を高めることによってスラグの融点を低下させる方法には限界があることを見出した。すなわち、脱燐工程では、溶銑中の炭素濃度は一般に３〜４質量％程度であり、吹錬中のスラグの酸化鉄濃度を高めることは可能であるが、吹錬終了から出湯までの間に、溶銑中の炭素によって酸化鉄は還元されることから、スラグを排出する段階においてはスラグ中の酸化鉄濃度は低下し、スラグの融点は上昇することが判明した。
【００１６】
このため、スラグの融点を低下させるべく、種々の検討を重ねた結果、酸化マンガンを適量添加し、スラグ中のＭｎＯ濃度を高めることが、スラグの融点を可能な限り低下させる最良の方法であることを知得した。
【００１７】
本発明は、上記の知見に基づいて完成されたものであり、下記（１）および（３）の脱燐処理後のスラグの排滓性向上方法、並びに（２）および（４）の溶銑の脱燐処理方法を要旨としている。
（１）転炉形式の炉を用いて、実質的にフッ素を含まない脱燐剤を使用して溶銑を脱燐処理するに際し、脱燐処理後のＣａＯとＳｉＯ2の質量濃度比で定義されるスラグ塩基度を２．５以上、３．５以下に、脱燐処理後のスラグ中のＴ．Ｆｅ濃度を３質量％以上、１５質量％以下にし、かつ脱燐処理後の鍋中の溶銑温度を１３２０℃以上、１３８０℃以下にするとともに、下記の（１）式で定義されるＴ．Ｍｎ原単位を溶銑１ｔあたり４ｋｇ以上とすることを特徴とする脱燐処理後のスラグの排滓性向上方法。
【００１８】
Ｔ．Ｍｎ原単位（ｋｇ／ｔ）＝溶銑中のＭｎ濃度（質量％）×１０
＋脱燐炉内へのＭｎ純分の投入量（ｋｇ／ｔ）・・・（１）
（２）上記（１）に記載の脱燐処理後のスラグの排滓性向上方法を用いることを特徴とする溶銑の脱燐処理方法。
（３）上記（１）に記載の脱燐処理後のスラグの排滓性向上方法では、前記脱燐剤として使用するＣａＯ源のうち、ＣａＯの５０質量％以上を気体酸素源とともに、上吹きランスを介して溶銑の浴面に吹き付けることが望ましい。
（４）上記（２）に記載の溶銑の脱燐処理方法では、前記脱燐剤として使用するＣａＯ源のうち、ＣａＯの５０質量％以上を気体酸素源とともに、上吹きランスを介して溶銑の浴面に吹き付けることが望ましい。
【００１９】
本発明において、「転炉形式の炉」とは、脱燐剤などの粉体を上吹きランスにより溶銑に吹き付けて脱燐処理を行うことのできる充分なフリーボード（上部空間）を有する転炉形式の脱燐炉を意味し、溶銑をガス攪拌するための底吹き機構を有することが好ましい。
【００２０】
また、「実質的にフッ素を含まない脱燐剤」とは、蛍石などのように高濃度のフッ素を含むものを使用しない脱燐剤を意味し、例えば、脈石成分として１質量％未満のフッ素が含有される物質や、製鋼工程で発生する転炉スラグおよび取鍋スラグなどを使用する場合であっても、最終的にスラグ中のフッ素濃度が０．４質量％未満となるような物質を用いた脱燐剤であれば該当する。
【００２１】
また、「脱燐処理後のスラグ中の成分濃度（質量％）」とは、脱燐処理後の溶銑を出湯した後（すなわち排滓時）のスラグ成分分析値を意味し、「スラグ中のＴ．Ｆｅ濃度」とは、スラグ中に酸化鉄として存在するＦｅ成分の濃度（質量％）を意味する。
【発明の効果】
【００２２】
本発明によれば、転炉形式の脱燐炉を用いて溶銑を脱燐処理する際に、実質的にフッ素を含まない脱燐剤を使用した場合であっても、脱燐処理後のスラグの排滓性を向上させることができる。さらに、脱燐精錬後の残スラグの排出性を向上させるとともに、炉内付着地金の成長を抑制することにより、安定して低燐溶銑を得ることができる。
【００２３】
したがって、本発明の排滓性向上方法および脱燐処理方法によれば、地球環境に対する負荷を低減できると同時に、低燐溶銑を得ることのできる脱燐炉の操業を、安定かつ継続的に実施することが可能となる。
【発明を実施するための最良の形態】
【００２４】
以下に、本発明を前記のように規定した理由および好ましい範囲について説明する。それらの調査は２５０ｔ転炉を用い、脱燐処理後の溶銑中のＰ濃度を０．０３５質量％以下とした溶銑を対象として行った。調査対象とした溶銑の脱燐処理前および処理後の溶銑成分を表１に示す。
【００２５】
【表１】
2008095139.tif 000003
【００２６】
（１）脱燐処理後のスラグ塩基度が２．５以上、３．５以下
本発明の溶銑の脱燐処理方法は、脱燐処理を行うに際し、実質的にフッ素を含まない脱燐剤を使用するものであり、脱燐処理後のＣａＯ／ＳｉＯ2で定義されるスラグ塩基度が、２．５〜３．５の範囲となるように、溶銑中のシリコン濃度の値に応じて、生石灰や石灰石などのＣａＯ含有物質を投入する。
【００２７】
実質的にフッ素を含まない脱燐剤とは、前述の通り、蛍石などのように高濃度のフッ素を含むものを使用しない脱燐剤を意味し、最終的にスラグ中のフッ素濃度が０．４質量％未満となるような物質を用いた脱燐剤をいう。
【００２８】
スラグ塩基度が２．５未満では、スラグの脱燐能力が低下し、低燐溶銑を安定して得られないばかりでなく、吹錬中のスラグの粘度が上昇することによって、スラグのフォーミングが発生し、過度なフォーミングの場合には、スラグが炉外へ溢れるスロッピングや、出湯中の炉口からのスラグ横溢などが発生する。
【００２９】
また、スラグ塩基度が３．５を超えて高くなると、本発明におけるその他の要件を満たした場合であっても、スラグ中の未反応のＣａＯ分（以下、「遊離ＣａＯ」ともいう）を３質量％以下に減少させることが困難となり、排滓性が低下するとともに、炉内スラグ付着量の増加を招くことになる。
【００３０】
図１は、遊離ＣａＯ濃度と残スラグの排出性との関係を示す図である。同図に示すように、転炉内のスラグの排出性は、スラグ中の遊離ＣａＯ濃度と相関があり、残スラグが２０質量％以上炉内に残留すると、操業性が著しく悪化することから、スラグ中の遊離ＣａＯ濃度は３質量％以下にすることが有効である。
（２）スラグ中のＴ．Ｆｅ濃度が３質量％以上、１５質量％以下
スラグ中のＴ．Ｆｅ（全鉄分）濃度が３質量％未満になると、遊離ＣａＯが増加することから、スラグ中のＴ．Ｆｅ濃度を３質量％以上にする必要がある。そのためには、吹錬中の上吹きランス高さを高くすることにより、または底吹きガスの流量を低下させることにより、生成した酸化鉄または投入した酸化鉄が、溶銑中の炭素によって還元される反応速度を遅らせることが必要となる。
【００３１】
また、スラグ中のＴ．Ｆｅ濃度が１５質量％を超えると、鉄分歩留の悪化によってコストが上昇することから、１５質量％以下にする。
（３）脱燐処理後の鍋中での溶銑温度が１３２０℃以上、１３８０℃以下
脱燐処理後の鍋中での溶銑温度が１３２０℃未満の場合には、スラグの滓化が阻害され、遊離ＣａＯが増加する。また、溶銑温度が１３８０℃を超える場合には、高温による脱燐不良が生じる。したがって、脱燐処理後の鍋中での溶銑温度は、１３２０℃以上、１３８０℃以下に制御する必要がある。
【００３２】
脱燐処理後の鍋中での溶銑温度を制御する方法としては、吹錬前の溶銑成分および温度情報に基づいて、当該溶銑に吹き込む酸素量から計算される温度上昇分に見合う冷材量を計算により求める方法が一般的である。
【００３３】
また、本発明の溶銑の脱燐処理方法では、溶銑温度を脱燐後の脱燐炉内における温度に替えて、脱燐後の鍋中での溶銑温度で規定している。このように規定する理由は、脱燐処理後の溶銑温度を脱燐炉内で測定することは、脱燐炉の操業能率を低下させるので好ましくないからである。このように、本発明は、次工程の脱炭精錬処理における必要性から測定される、脱燐処理後の溶銑出湯完了直後の溶銑温度を用いて、本発明の範囲を規定することにより、脱燐炉の操業能率向上をも達成することができる。
（４）Ｔ．Ｍｎ原単位が溶銑１ｔ（トン）あたり４ｋｇ以上
Ｔ．Ｍｎ（全マンガン）原単位は、（１）式に示すように、脱燐前の溶銑中のＭｎ濃度と、脱燐炉内へ投入するＭｎ鉱石中のＭｎ量により規定する。
【００３４】
Ｔ．Ｍｎ原単位（ｋｇ／ｔ）＝溶銑中のＭｎ濃度（質量％）×１０
＋脱燐炉内へのＭｎ純分の投入量（ｋｇ／ｔ）・・・（１）
このように規定するのは、投入したＭｎ含有物に起因するＭｎ酸化物と、溶銑中のＭｎが酸化して生成されたＭｎ酸化物の両方がスラグの融点低下に寄与するからである。また、Ｔ．Ｍｎを調整する手段として、Ｍｎ含有鉱石の投入が経済的である。Ｍｎ含有鉱石に関しては、下記の表２に示す鉄Ｍｎ鉱石またはＭｎ鉱石が一般的に使用される。
【００３５】
【表２】
2008095139.tif 000004
【００３６】
本発明者らは、Ｔ．Ｍｎ原単位と、脱燐処理後のスラグ中のＭｎＯ濃度および遊離ＣａＯ濃度との関係を、脱燐処理後の鍋中の溶銑温度が１３２０〜１３８０℃で、かつ、脱燐剤として使用するＣａＯ源のうち、ＣａＯの５０〜８０質量％が粉状生石灰として上吹きランスから酸素と共に溶銑に吹き付けられる条件で調査した。なお、ＣａＯ源としてはＣａＯを９２質量％含有する生石灰（粒径３０ｍｍ以下、および１５０μｍ以下）を用いた。
【００３７】
以下、脱燐剤として使用するＣａＯ源のうち、ＣａＯが粉状原料として供給される比率（粉状原料中のＣａＯ質量×１００／脱燐剤として使用するＣａＯ源全体中のＣａＯ質量）を「粉体ＣａＯ比率」と記述する。
【００３８】
なお、脱燐剤として使用するＣａＯ源には、塊状原料として粒径３０ｍｍ以下の生石灰、軽焼ドロマイト、石灰石等があり、粉状原料としては粒径２．８ｍｍ以下の生石灰、軽焼ドロマイト、石灰石等がある。本発明に関する試験調査では、ＣａＯ源として粒径３０ｍｍ以下で粒度分布上１０ｍｍが主体の生石灰と粒径１５０μｍの粉状生石灰を用いたが、本発明による効果の原料の種類および粒径に対する依存性は、本発明の調査範囲においては実質上無視できる程度に小さい。
【００３９】
また、取鍋スラグ、転炉スラグ、その他滓化促進用のＣａＯ含有フラックス等は、粉体ＣａＯ比率の分母となるＣａＯ源中には含めない。その理由としては、取鍋スラグ等は融点が低く滓化し易いことから、スラグ中のＣａＯ分は、他の操業因子にほとんど依存することなく脱燐に寄与するからである。
【００４０】
図２は、Ｔ．Ｍｎ原単位とスラグ中のＭｎＯ濃度との関係を示す図であり、図３は、スラグ中のＭｎＯ濃度と遊離ＣａＯ濃度との関係を示す図である。図２に示すように、Ｔ．Ｍｎ原単位を増加させるに伴って、スラグ中のＭｎＯ濃度が上昇し、Ｔ．Ｍｎ原単位が４ｋｇ／ｔ以上では、スラグ中のＭｎＯ濃度が７質量％以上となった。
【００４１】
また、図３に示すように、スラグ中のＭｎＯ濃度の上昇に伴って、スラグ中の遊離ＣａＯ濃度が低下する。本発明の調査範囲では、スラグ中のＭｎＯ濃度が７質量％以上であれば、安定して遊離ＣａＯ濃度が３質量％以下となった。
【００４２】
このことから、本発明の調査範囲では、Ｔ．Ｍｎ原単位を４ｋｇ／ｔ以上にすることが重要であることが確認できた。Ｔ．Ｍｎを４ｋｇ／ｔ以上にすれば、スラグ中のＭｎＯ濃度が増加してスラグの融点を低下させることができるとともに、スラグ中の遊離ＣａＯ濃度を３質量％以下にできることから、スラグの排滓性を向上できるとともに、炉内スラグ付着量の増加を抑制することが可能となる。
【００４３】
しかし、Ｍｎ含有鉱石は比較的高価であること、および使用するＭｎ原単位が過度に多い場合には、脱燐処理後の鍋中の溶銑温度が低下することを考慮すれば、実際に使用するＴ．Ｍｎ原単位は１０ｋｇ／ｔ以下に制約される。排滓性向上効果を高める上では、Ｔ．Ｍｎ原単位は４ｋｇ／ｔ〜１０ｋｇ／ｔが適当である。
（５）ＣａＯ源中の粉体ＣａＯ比率が５０質量％以上
図４は、ＣａＯ源中の粉体ＣａＯ比率と遊離ＣａＯ濃度との関係を示す図である。上吹きランスを介してＣａＯ源を酸素と共に溶銑浴面に吹き付けると、酸素火点の高温個所にＣａＯ源が供給されることから、反応効率が向上し、遊離ＣａＯ濃度を減少させることが可能となる。この場合のＣａＯ粒径は、１５０μｍ以下が搬送性などの観点から好ましいが２．８ｍｍ以下であれば反応効率上では大きな相違はない。図４に示す関係から、粉体ＣａＯ比率が５０質量％以上であれば、安定して遊離ＣａＯ濃度を２質量％以下にできることが分かる。
【００４４】
ここで、遊離ＣａＯ濃度が２質量％以下であることは、スラグを路盤材とする際に、蒸気エージング時間の短縮が可能となるなど、物流の効率化の面で重要な指標となる。
【００４５】
なお、本発明における粉体ＣａＯ比率は、特に断りの無い限り５０〜８０％であるが、粉体ＣａＯ比率を９２％および１００％とした場合の遊離ＣａＯ濃度を図４に併記した。このように粉体ＣａＯ比率を高めることにより、遊離ＣａＯ濃度を、実質的に存在しないといえる濃度である０．３％以下まで低下させることができる。
【００４６】
さらに、上吹き酸素流量は、溶銑１ｔあたり、１．４〜２．０Ｎｍ3／ｍｉｎ程度が望ましく、攪拌用の底吹き不活性ガスの流量は、溶銑１ｔあたり、０．０９〜０．３１Ｎｍ3／ｍｉｎ程度が脱燐の安定化および操業能率の向上を両立させる観点から望ましい。
【実施例】
【００４７】
本発明の溶銑の脱燐処理方法の効果を確認するため、下記の試験を行い、排滓性、炉内スラグ付着性等の評価を行った。
（試験条件）
脱燐処理前の溶銑成分が、［Ｃ］：４．２〜４．８質量％、［Ｓｉ］：０．１５〜０．４５質量％、［Ｐ］：０．０９５〜０．１２５質量％、［Ｍｎ］：０．１５〜０．２５質量％であり、脱燐処理前の温度が１３００〜１３７０℃である溶銑約２６４ｔおよびスクラップ約２９ｔを、上底吹き転炉に注銑した。そして、底吹きガスとして、Ｎ2を溶銑１ｔあたり０．２０Ｎｍ3／ｍｉｎの供給速度で吹き込むとともに、４孔ストレートランスを用い、上吹き酸素を溶銑１ｔあたり１．７１Ｎｍ3／ｍｉｎの供給速度で吹き込みながら吹錬した。
【００４８】
脱燐前の溶銑中のＭｎ濃度は０．１５〜０．２５質量％であり、脱燐炉の溶銑率は８９〜９１質量％であった。生石灰は、ＣａＯ純分が約９２％であり、粒径３０ｍｍ以下の塊、および１５０μｍ以下の粉体を使用した。また、Ｍｎ含有鉱石は前記表２に示す化学組成を有する鉄マンガン鉱石を使用した。
（試験結果）
表３に実施例の試験条件および試験結果を示す。
【００４９】
【表３】
2008095139.tif 000005
【００５０】
本発明で規定する脱燐処理後のスラグ塩基度、Ｔ．Ｆｅ濃度および溶銑温度並びにＴ．Ｍｎ原単位についての条件を満足する本発明例Ｔ９〜Ｔ１９では、表３に示すように、脱燐性能（脱燐処理後の溶銑中のＰ濃度≦０．０２０質量％）、排滓性および炉内スラグ付着性のいずれにおいても良好な結果が得られた。さらに、脱燐剤として使用するＣａＯ源を粉体として添加した本発明例Ｔ１４〜Ｔ１９では、スラグ中の遊離ＣａＯ濃度の低減効果が顕著であった。
【００５１】
これに対し、本発明で規定する条件のいずれか１つ以上を満足しなかった比較例Ｔ１〜Ｔ５およびＴ７では、排滓性が低下するとともに、炉内スラグ付着量が増加した。スラグ中のＴ．Ｆｅ濃度が本発明で規定する条件を満足しなかった比較例Ｔ６では、排滓性および炉内スラグ付着性においては良好な結果が得られたが、激しいスロッピングが発生したこと、およびＴ．Ｆｅ濃度が１５質量％を超えるような操業では鉄分歩留が悪化してコストが上昇することを考慮すれば、総合的に好ましくないものである。また、脱燐処理後の鍋中での溶銑温度が本発明で規定する条件を満足しなかった比較例Ｔ８も、排滓性および炉内スラグ付着性においては良好な結果を示したが、鍋中での溶銑温度が１３８０℃を超えたことから、脱燐管理目標値である脱燐処理後の溶銑中のＰ濃度の上限（≦０．０２０質量％）を超えていた。
【産業上の利用可能性】
【００５２】
本発明によれば、転炉形式の脱燐炉を用いて溶銑を脱燐処理する際に、実質的にフッ素を含まない脱燐剤を使用した場合であっても、脱燐処理後のスラグの排滓性を向上させることができる。さらに、脱燐精錬後の残スラグの排出性を向上させるとともに、炉内付着地金の成長を抑制することにより、安定して低燐溶銑を得ることができる。
【００５３】
したがって、本発明の排滓性向上方法および脱燐処理方法によれば、地球環境に対する負荷を低減できると同時に、低燐溶銑を得ることのできる脱燐炉の操業を、安定かつ継続的に実施することが可能となる。これにより、操業能率の大幅な向上を可能とする溶銑の脱燐処理方法として溶銑処理工程において広く適用できる。
【図面の簡単な説明】
【００５４】
【図１】遊離ＣａＯ濃度と残スラグの排出性との関係を示す図である。
【図２】Ｔ．Ｍｎ原単位とスラグ中ＭｎＯ濃度との関係を示す図である。
【図３】スラグ中ＭｎＯ濃度と遊離ＣａＯ濃度との関係を示す図である。
【図４】ＣａＯ源中の粉体ＣａＯ比率と遊離ＣａＯ濃度との関係を示す図である。
【図１】
2008095139.tif 000006
【図２】
2008095139.tif 000007
【図３】
2008095139.tif 000008
【図４】
2008095139.tif 000009